먼저 , 표 1 에 나타내 는 바 와 같이 하 여 LiCoO 2 원료 분말 1 을 제작 하 여 분말 A 로 하 였 다 . 얻 어 진 LiCoO 2 분 말 ( 즉 분말 A ) 100 중량 부 와 , 분산매 ( 톨루엔 : 이소프로판올 = 1 : 1 ) 100 중량 부 와 , 바인더 ( 폴리비닐 부티 랄 : 품 번 BM - 2 , 세 키스 이가 가 쿠 고교 가부 시 키가 이샤 제조 ) 10 중량 부 와 , 가소제 ( DOP : Di ( 2 - ethylhexyl ) phthalate , 구로 가 네 가 세이 가부 시 키가 이샤 제조 ) 4 중량 부 와 , 분산제 ( 제 품명 레오 돌 SP - O 30 , 카오 가부 시 키가 이샤 제조 ) 2 중량 부 를 혼합 하 였 다 . 얻 어 진 혼합물 을 감압 하 에서 교반 하 여 탈 포 하 며 , 점도 를 4000 cP 로 조정 함 으로써 , LiCoO 2 슬러리 를 조제 하 였 다 . 점도 는 , 브룩필드 사 제조 LVT 형 점도계 로 측정 하 였 다 . 이렇게 하 여 조제 된 슬러리 를 , 닥터 블레이드 법 에 따라 , PET 필름 상 에 시트 형 으로 성형 함 으로써 , LiCoO 2 그린 시트 를 형성 하 였 다 . 건조 후 의 LiCoO 2 그린 시트 의 두께 는 60 ㎛ 였 다 .